(57)【要約】【課題】  安全性が良好な角形のリチウムイオン二次電池を提供する。【解決手段】  外装缶の側面部は、互いに対向し、側面視で他の面よりも幅の広い２枚の幅広面を有しており、かつ幅広面の幅が他の面の幅の５倍以上であり、正極の集電タブと負極の集電タブとが、外装缶の幅広面の幅方向の中央部を中心としたときのいずれか一方の同じ片側であって、外装缶の前記他の面の幅をＡ（ｍｍ）としたとき、前記中央部からＡ／２以上離れた位置に相当する箇所に配置されており、外装缶は、正極および負極のうちのいずれか一方の外部端子を兼ねており、正極および負極のうち、外装缶の対極の電極の集電タブは、前記電極の、巻回電極体における巻回中心側の１周目に当たる箇所に配置されているリチウムイオン二次電池により、前記課題を解決する。【選択図】  図２
2015046243.tif 000002
【特許請求の範囲】
【請求項１】
有底角筒形の外装缶と、前記外装缶の開口部を封口する蓋板とで形成された電池ケース内に、正極と負極とをセパレータを介して重ねて渦巻状に巻回し、横断面を扁平状にした巻回電極体と、非水電解質とが収容されてなるリチウムイオン二次電池であって、
前記外装缶の側面部は、互いに対向し、側面視で他の面よりも幅の広い２枚の幅広面を有しており、かつ前記幅広面の幅が前記他の面の幅の５倍以上であり、
前記正極および前記負極は、リチウムイオン二次電池の外部端子と電気的に接続する集電タブを有しており、
前記正極の集電タブと前記負極の集電タブとが、前記外装缶の幅広面の幅方向の中央部を中心としたときのいずれか一方の同じ片側であって、前記外装缶の前記他の面の幅をＡ（ｍｍ）としたとき、前記中央部からＡ／２以上離れた位置に相当する箇所に配置されており、
前記外装缶は、前記正極および前記負極のうちのいずれか一方の外部端子を兼ねており、前記正極および前記負極のうち、前記外装缶の対極の電極の集電タブは、前記電極の、前記巻回電極体における巻回中心側の１周目に当たる箇所に配置されていることを特徴とするリチウムイオン二次電池。
【請求項２】
前記正極の集電タブが、前記正極の、前記巻回電極体における巻回中心側の１周目に当たる箇所に配置されており、かつ前記負極の集電タブが、前記負極の、前記巻回電極体における巻回中心側の１周目に当たる箇所に配置されている請求項１に記載のリチウムイオン二次電池。
【請求項３】
前記外装缶の側面部には、前記電池ケース内の圧力が閾値よりも大きくなった場合に開裂する開裂溝が設けられている請求項１または２に記載のリチウムイオン二次電池。
【請求項４】
前記蓋体の、前記外装缶の幅広面の幅方向における前記正極の集電タブおよび前記負極の集電タブが配置されている側の反対側に相当する箇所に、前記電池ケース内の圧力が閾値よりも大きくなった場合に開裂する開裂ベントが設けられている請求項１または２に記載のリチウムイオン二次電池。
【発明の詳細な説明】
【技術分野】
【０００１】
本発明は、安全性が良好な角形のリチウムイオン二次電池に関するものである。
【背景技術】
【０００２】
リチウムイオン二次電池は、エネルギー密度が高いという特徴から、携帯電話、スマートフォン、携帯ゲーム機やノート型パーソナルコンピューターなどの携帯電子機器の電源として広く用いられている。
【０００３】
リチウムイオン二次電池では、例えば、有底筒形の外装缶と蓋体とで構成された電池ケース内に、正極と負極とをセパレータを介して重ね、渦巻状に巻回した巻回電極体と、非水電解質とを収容した構造のものが、多く使用されている。
【０００４】
そして、通常のリチウムイオン二次電池では、正極および負極のうちのいずれか一方の電極の集電タブが、巻回電極体の巻回中心側に配置され、他方の電極の集電タブが、巻回電極体の外周側に配置されており、それぞれ、電池の外部端子と電気的に接続されている（例えば、特許文献１）。
【先行技術文献】
【特許文献】
【０００５】
【特許文献１】特開２０１１−１２４２０４号公報
【発明の概要】
【発明が解決しようとする課題】
【０００６】
現在、リチウムイオン二次電池では、例えば適用機器の小型化が進んでいることなどから、角形の電池ケースを使用し、そこに収容するために横断面が扁平状となるように成形した巻回電極体が使用されることが多い。
【０００７】
このような形態の電池では、円筒形の電池などとは異なり、幅方向の両端から大きな荷重がかかるような状況下におかれると、幅方向の中央部を中心にして「くの字」状に折れ曲がることがある。この場合、電極の集電タブが巻回電極体のセパレータを傷つけて対極と接触することで、電池が短絡して熱暴走する虞がある。
【０００８】
リチウムイオン二次電池には、携帯電子機器などの適用機器の高性能化に伴って高容量化の要請があるが、従来のものよりも高容量とした場合には、前記のような短絡による問題の回避がより重要になることが予測される。
【０００９】
本発明は、前記事情に鑑みてなされたものであり、その目的は、安全性が良好な角形のリチウムイオン二次電池を提供することにある。
【課題を解決するための手段】
【００１０】
前記目的を達成し得た本発明のリチウムイオン二次電池は、有底角筒形の外装缶と、前記外装缶の開口部を封口する蓋板とで形成された電池ケース内に、正極と負極とをセパレータを介して重ねて渦巻状に巻回し、横断面を扁平状にした巻回電極体と、非水電解質とが収容されてなるものであって、前記外装缶の側面部は、互いに対向し、側面視で他の面よりも幅の広い２枚の幅広面を有しており、かつ前記幅広面の幅が前記他の面の幅の５倍以上であり、前記正極および前記負極は、リチウムイオン二次電池の外部端子と電気的に接続する集電タブを有しており、前記正極の集電タブと前記負極の集電タブとが、前記外装缶の幅広面の幅方向の中央部を中心としたときのいずれか一方の同じ片側であって、前記外装缶の前記他の面の幅をＡ（ｍｍ）としたとき、前記中央部からＡ／２以上離れた位置に相当する箇所に配置されており、前記外装缶は、前記正極および前記負極のうちのいずれか一方の外部端子を兼ねており、前記正極および前記負極のうち、前記外装缶の対極の電極の集電タブは、前記電極の、前記巻回電極体における巻回中心側の１周目に当たる箇所に配置されていることを特徴とするものである。
【発明の効果】
【００１１】
本発明によれば、安全性が良好な角形のリチウムイオン二次電池を提供することができる。
【図面の簡単な説明】
【００１２】
【図１】本発明のリチウムイオン二次電池の一例を模式的に表す斜視図である。
【図２】本発明のリチウムイオン二次電池の一例を模式的に表す部分縦断面図である。
【図３】本発明のリチウムイオン二次電池の一例を模式的に表す横断面図である。
【図４】角形のリチウムイオン二次電池において、幅方向の両端に大きな荷重がかかったときの上方から見た様子を表す模式図である。
【図５】本発明のリチウムイオン二次電池の他の例を模式的に表す横断面図である。
【図６】本発明のリチウムイオン二次電池の他の例を模式的に表す部分縦断面図である。
【発明を実施するための形態】
【００１３】
図１に、本発明のリチウムイオン二次電池の一例を模式的に表す斜視図を、図２に、その部分縦断面図を、図３に、その横断面図を、それぞれ示す。図１から図３に示すリチウムイオン二次電池１は、角形の電池ケース１０を有しており、電池ケース１０は中空で、正極３１と負極３２とをセパレータ３３を介して重ねて渦巻状に巻回し、横断面を扁平状にした巻回電極体３０（以下、「扁平状巻回電極体」という場合がある）や、非水電解質（図示しない）などを内部に収容している。
【００１４】
電池ケース１０は、外装缶１１と蓋体２０とで構成され、外装缶１１は有底角筒形の形態を有しており、その開口端部に蓋体２０が被せられて、溶接によって蓋体２０と一体化している。外装缶１１および蓋体２０は、例えばアルミニウム合金などにより構成される。そして、外装缶１１の側面部は、互いに対向し、側面視で他の面よりも幅の広い２枚の幅広面１１１、１１１と、前記他の面（幅狭面）１１２、１１２とを有している。
【００１５】
正極３１と負極３２は前記のようにセパレータ３３を介して渦巻状に巻回した後、扁平状になるように加圧して扁平状の巻回電極体３０として、外装缶１１に非水電解質と共に収容されている。ただし、図２では、煩雑化を避けるため、正極３１や負極３２の作製にあたって使用した集電体としての金属箔や非水電解質などは図示しておらず、扁平状巻回電極体の図中左端の部分のみ断面にし、他の部分を断面にしていない（後記の図６も同様である）。また、図３では、扁平状巻回電極体を構成する正極、負極およびセパレータを区別して示していない（後記の図５も同様である）。
【００１６】
外装缶１１の底部にはポリエチレンシートからなる絶縁体４０が配置され、正極３１、負極３２およびセパレータ３３からなる扁平状巻回電極体３０からは、正極３１および負極３２のそれぞれ一端に接続された正極タブ５１と負極タブ５２とが引き出されている。また、蓋体２０にはポリプロピレン製の絶縁パッキング２２を介してステンレス鋼製の端子２１が取り付けられ、この端子２１には絶縁体２４を介してステンレス鋼製のリード板２５が取り付けられている。
【００１７】
また、蓋体２０には電解液（非水電解質）注入口が設けられており、この電解液注入口には、封止部材２３が挿入された状態で、例えばレーザー溶接などにより溶接封止されて、電池の密閉性が確保されている。
【００１８】
この実施例１の電池では、正極タブ５１を蓋体２０に直接溶接することによって外装缶１１と蓋体２０とが正極端子（正極外部端子）として機能し、負極タブ５２をリード板２５に溶接し、そのリード板２５を介して負極タブ５２と端子２１とを導通させることによって端子２１が負極端子（負極外部端子）として機能するようになっている。ただし、電池ケース１０の材質などによっては、その正負が逆になる場合もある。
【００１９】
本発明のリチウムイオン二次電池では、幅広面の幅（図３に示すＢの長さ）が他の面（幅狭面）の幅（図３に示すＡの長さ）の５倍以上である。本明細書でいう「幅広面の幅」とは、幅広面側からの側面視における幅方向の全長さのことであり、「他の面の幅」とは、前記他の面側からの側面視における幅方向の全長さのことである。
【００２０】
すなわち、本発明のリチウムイオン二次電池は、電池ケースの幅（外装缶の幅）が厚み（外装缶の厚み）の５倍以上といった横断面が細長い形状である。図４には、角形のリチウムイオン二次電池１において、幅方向の両端（すなわち、両方の幅狭面）から矢印方向に大きな荷重がかかったときの、電池上方から見た様子を模式的に示しているが、前記のような細長い形状の電池では、この図４に示すように「くの字」状に折れ曲がりやすい。
【００２１】
角形リチウムイオン二次電池では、巻回電極体の有する正極のタブと、負極のタブとが、外装缶の幅広面の中央部を中心としたときに、正極タブがいずれか一方の片側に相当する箇所に配置され、負極タブが他方の片側に相当する箇所に配置されるように構成した扁平状巻回電極体を使用したり、正極タブおよび負極タブの少なくとも一方が、外装缶の幅広面の中央部やその近傍に相当する箇所に位置するように構成した扁平状巻回電極体を使用したりすることが通常である。
【００２２】
このようなリチウムイオン二次電池が、前記のように「くの字」状に折れ曲がると、その内部に収容されている扁平状巻回電極体も「くの字」状に折れ曲がるが、その場合、正極タブや負極タブには、蓋体や蓋体に取り付けられたリード板と接合されているために、よじれが生じ、これらのタブのエッジが扁平状巻回電極体のセパレータと触れて破断させてしまう虞がある。こうしたセパレータの破断が発生すると、正極や負極のタブが対極と直接触れることになるため、短絡が生じて電池が熱暴走してしまう。
【００２３】
そこで、本発明のリチウムイオン二次電池では、図２および図３に示すように、正極の集電タブ５１および負極の集電タブ５２を、外装缶１１の幅広面１１１を、その幅方向の中央部（図３中ａ−ａ線）を中心としたときのいずれか一方の同じ片側（図２および図３では左側）であって、外装缶１１の前記他の面（幅狭面１１２）の幅をＡ（ｍｍ）としたとき、前記中央部からＡ／２以上離れた位置に相当する箇所（すなわち、図中Ｃの長さが、Ａ／２以上となる位置に相当する箇所）に配置するようにした。
【００２４】
正極の集電タブおよび負極の集電タブを、前記のように配置した場合には、リチウムイオン二次電池が、図４に示すように「くの字」状に折れ曲がっても、電池内で、正極の集電タブおよび負極の集電タブに、よじれが生じ難いことから、これらの集電タブによるセパレータの破断を抑制して、集電タブと対極とが直接接触することによる電池の熱暴走を抑えることができる。これにより、本発明のリチウムイオン二次電池では、高い安全性が確保できる。
【００２５】
なお、図３に示すリチウムイオン二次電池では、前記の通り、外装缶１１が正極の外部端子を兼ねているが、その対極である負極の集電タブ５２は、扁平状巻回電極体における巻回中心側の１周目に当たる箇所に配置されている。
【００２６】
このように、本発明のリチウムイオン二次電池では、正極および前記負極のうち、前記外装缶の対極の電極の集電タブを、この電極の、扁平状巻回電極体における巻回中心側の１周目に当たる箇所に配置する。扁平状巻回電極体の外周部に集電タブが配置されていると、リチウムイオン二次電池が「くの字」状に折れ曲がった際に外装缶の内面と接触する虞がある。よって、外装缶の対極の電極の集電タブを、扁平状巻回電極体の巻回中心側に配置しておくことで、この集電タブと外装缶の内面との接触による電池の熱暴走を抑制することができる。
【００２７】
図５に、本発明のリチウムイオン二次電池の他の例を模式的に表す横断面図を示す。図５に示すリチウムイオン二次電池１は、正極の集電タブ５１が、正極の、扁平状巻回電極体における巻回中心側の１周目に当たる箇所に配置されており、かつ負極の集電タブ５２が、負極の、扁平状巻回電極体における巻回中心側の１周目に当たる箇所に配置されている例である。
【００２８】
この図５で示しているように、本発明のリチウムイオン二次電池においては、正極の集電タブが、正極の、扁平状巻回電極体における巻回中心側の１周目に当たる箇所に配置されており、かつ負極の集電タブが、負極の、扁平状巻回電極体における巻回中心側の１周目に当たる箇所に配置されていることがより好ましい。正負極の集電タブは、扁平状巻回電極体の外周側よりも巻回中心側に配置されている方が、電池が「くの字」状に折れ曲がった際に、よりよじれ難いため、正負極の集電タブを前記のように配置することで、リチウムイオン二次電池の安全性をより高めることができる。
【００２９】
正極の集電タブおよび負極の集電タブは、外装缶の幅広面の中央部からＡ／２以上離れた位置に相当する箇所に配置されていればよいが、電池が「くの字」に折れ曲がった際に、これらの集電タブのよじれが、より生じ難いことから、可能な限り外装缶の前記他の面（幅狭面）側に配置することが好ましい。
【００３０】
また、正極の集電タブと負極の集電タブとの間の距離は、これらの接触をより良好に抑制する観点から、外装缶の幅広面の幅方向に平行な方向の距離（図３および図５におけるＤの長さ）で、１ｍｍ以上であることが好ましく、正極の集電タブの幅以上の長さ、および負極の集電タブの幅以上の長さであることがより好ましい（すなわち、正極の集電タブの幅と負極の集電タブの幅とが異なる場合には、両集電タブの間の距離は、より幅の広い集電タブの幅以上の長さであることがより好ましい）。
【００３１】
本発明のリチウムイオン二次電池に係る正極には、例えば、正極活物質、導電助剤およびバインダを含有する正極合剤層を、集電体の片面または両面に有する構造のものが使用される。
【００３２】
正極活物質には、従来から知られているリチウムイオン二次電池用の正極活物質として使用されているもの、例えば、リチウムイオンを吸蔵・放出できる活物質が使用される。このような正極活物質の具体例としては、例えば、Ｌｉ１＋ｘＭＯ２（−０．１＜ｘ＜０．１、Ｍ：Ｃｏ、Ｎｉ、Ｍｎ、Ａｌ、Ｍｇなど）で表される層状構造のリチウム含有遷移金属酸化物、ＬｉＭｎ２Ｏ４やその元素の一部を他元素で置換したスピネル構造のリチウムマンガン酸化物、ＬｉＭＰＯ４（Ｍ：Ｃｏ、Ｎｉ、Ｍｎ、Ｆｅなど）で表されるオリビン型化合物などが挙げられる。前記層状構造のリチウム含有遷移金属酸化物の具体例としては、ＬｉＣｏＯ２やＬｉＮｉ１−ｘＣｏｘ−ｙＡｌｙＯ２（０．１≦ｘ≦０．３、０．０１≦ｙ≦０．２）などの他、少なくともＣｏ、ＮｉおよびＭｎを含む酸化物（ＬｉＭｎ１／３Ｎｉ１／３Ｃｏ１／３Ｏ２、ＬｉＭｎ５／１２Ｎｉ５／１２Ｃｏ１／６Ｏ２、ＬｉＮｉ３／５Ｍｎ１／５Ｃｏ１／５Ｏ２など）などを例示することができる。
【００３３】
正極合剤層に係る導電助剤としては、例えば、天然黒鉛（鱗片状黒鉛など）、人造黒鉛などの黒鉛（黒鉛質炭素材料）；アセチレンブラック、ケッチェンブラック、チャンネルブラック、ファーネスブラック、ランプブラック、サーマルブラックなどのカ−ボンブラック；炭素繊維；などの炭素材料などが挙げられる。また、正極合剤層に係るバインダには、例えば、ポリフッ化ビニリデン（ＰＶＤＦ）、ポリテトラフルオロエチレン（ＰＴＦＥ）、スチレンブタジエンゴム（ＳＢＲ）、カルボキシメチルセルロース（ＣＭＣ）などを用いることができる。
【００３４】
正極は、例えば、正極活物質、導電助剤およびバインダなどを、Ｎ−メチル−２−ピロリドン（ＮＭＰ）などの溶剤に分散させたペースト状やスラリー状の正極合剤含有組成物を調製し（ただし、バインダは溶剤に溶解していてもよい）、これを集電体の片面または両面に塗布し、乾燥した後に、必要に応じてカレンダー処理を施す工程を経て製造される。ただし、正極は、前記の製造方法で製造されたものに限定される訳ではなく、他の方法で製造したものであってもよい。
【００３５】
正極の集電体は、従来から知られているリチウムイオン二次電池の正極に使用されているものと同様のものが使用でき、例えば、厚みが１０〜３０μｍのアルミニウム箔が好ましい。
【００３６】
正極の集電タブは、例えば、ニッケルなどの金属製の箔（板）で構成することができ、通常は、正極集電体の一部に正極合剤層を形成しない露出部を設け、この露出部に前記の箔を溶接するなどして接合することによって取り付ける。
【００３７】
正極の集電タブの厚みは４０〜２００μｍであることが好ましい。また、正極の集電タブの幅は２〜８ｍｍであることが好ましい。
【００３８】
正極合剤層の厚みは、例えば、集電体の片面あたり１０〜１００μｍであることが好ましい。また、正極合剤層の組成としては、例えば、正極活物質の量が６０〜９５質量％であることが好ましく、バインダの量が１〜１５質量％であることが好ましく、導電助剤の量が３〜２０質量％であることが好ましい。
【００３９】
本発明のリチウムイオン二次電池に係る負極には、例えば、負極活物質およびバインダ、更には必要に応じて導電助剤などを含有する負極合剤層を、集電体の片面または両面に有する構造のものが使用される。
【００４０】
負極活物質には、例えば、天然黒鉛（鱗片状黒鉛）、人造黒鉛、膨張黒鉛などの黒鉛材料；ピッチをか焼して得られるコークスなどの易黒鉛化性炭素質材料；フルフリルアルコール樹脂（ＰＦＡ）やポリパラフェニレン（ＰＰＰ）およびフェノール樹脂を低温焼成して得られる非晶質炭素などの難黒鉛化性炭素質材料；などの炭素材料が挙げられる。また、炭素材料の他に、リチウムやリチウム含有化合物も負極活物質として用いることができる。リチウム含有化合物としては、Ｌｉ−Ａｌなどのリチウム合金や、Ｓｉ、Ｓｎなどのリチウムとの合金化が可能な元素を含む合金が挙げられる。更にＳｎ酸化物やＳｉ酸化物などの酸化物系材料も用いることができる。
【００４１】
負極合剤層に係るバインダおよび導電助剤には、正極合剤層に係るバインダおよび導電助剤として先に例示したものと同じものを用いることができる。
【００４２】
負極は、例えば、負極活物質およびバインダ、更には必要に応じて導電助剤などを、ＮＭＰや水などの溶剤に分散させたペースト状やスラリー状の負極合剤含有組成物を調製し（ただし、バインダは溶剤に溶解していてもよい）、これを集電体の片面または両面に塗布し、乾燥した後に、必要に応じてカレンダー処理を施す工程を経て製造される。ただし、負極は、前記の製造方法で製造されたものに限定される訳ではなく、他の方法で製造したものであってもよい。
【００４３】
負極の集電体としては、銅製やニッケル製の箔、パンチングメタル、網、エキスパンドメタルなどを用い得るが、通常、銅箔が用いられる。この負極集電体は、高エネルギー密度の電池を得るために負極全体の厚みを薄くする場合、厚みの上限は３０μｍであることが好ましく、下限は５μｍであることが望ましい。
【００４４】
負極の集電タブは、例えば、ニッケルなどの金属製の箔（板）で構成することができ、通常は、負極集電体の一部に負極合剤層を形成しない露出部を設け、この露出部に前記の箔を溶接するなどして接合することによって取り付ける。
【００４５】
負極の集電タブの厚みは４０〜２００μｍであることが好ましい。また、負極の集電タブの幅は２〜８ｍｍであることが好ましい。
【００４６】
負極合剤層の厚みは、集電体の片面あたり、集電体の片面あたり１０〜１００μｍであることが好ましい。また、負極合剤層の組成としては、例えば、負極活物質の量が８０〜９５質量％であることが好ましく、バインダの量が１〜２０質量％であることが好ましく、導電助剤を使用する場合には、その量が１〜１０質量％であることが好ましい。
【００４７】
本発明のリチウムイオン二次電池に係るセパレータは、８０℃以上（より好ましくは１００℃以上）１７０℃以下（より好ましくは１５０℃以下）において、その孔が閉塞する性質（すなわちシャットダウン機能）を有していることが好ましく、通常の非水二次電池などで使用されているセパレータ、例えば、ポリエチレン（ＰＥ）やポリプロピレン（ＰＰ）などのポリオレフィン製の微多孔膜を用いることができる。セパレータを構成する微多孔膜は、例えば、ＰＥのみを使用したものやＰＰのみを使用したものであってもよく、また、ＰＥ製の微多孔膜とＰＰ製の微多孔膜との積層体であってもよい。セパレータの厚みは、例えば、１０〜３０μｍであることが好ましい。
【００４８】
前記の通り、前記の正極と前記の負極とは、前記のセパレータを介して重ねて渦巻状に巻回し、横断面が扁平となるように成形した扁平状巻回電極体の形で、本発明のリチウムイオン二次電池に使用される。
【００４９】
本発明のリチウムイオン二次電池に係る非水電解質には、例えば、リチウム塩を有機溶媒に溶解した溶液（非水電解液）を用いることができる。リチウム塩としては、溶媒中で解離してＬｉ＋イオンを形成し、電池として使用される電圧範囲で分解などの副反応を起こしにくいものであれば特に制限はない。例えば、ＬｉＣｌＯ４、ＬｉＰＦ６、ＬｉＢＦ４、ＬｉＡｓＦ６、ＬｉＳｂＦ６などの無機リチウム塩、ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎＦ２ｎ＋１ＳＯ３（ｎ≧２）、ＬｉＮ（ＲｆＯＳＯ２）２〔ここでＲｆはフルオロアルキル基〕などの有機リチウム塩などを用いることができる。
【００５０】
非水電解液に用いる有機溶媒としては、前記のリチウム塩を溶解し、電池として使用される電圧範囲で分解などの副反応を起こさないものであれば特に限定されない。例えば、エチレンカーボネート、プロピレンカーボネート、ブチレンカーボネートなどの環状カーボネート；ジメチルカーボネート、ジエチルカーボネート、メチルエチルカーボネートなどの鎖状カーボネート；プロピオン酸メチルなどの鎖状エステル；γ−ブチロラクトンなどの環状エステル；ジメトキシエタン、ジエチルエーテル、１，３−ジオキソラン、ジグライム、トリグライム、テトラグライムなどの鎖状エーテル；ジオキサン、テトラヒドロフラン、２−メチルテトラヒドロフランなどの環状エーテル；アセトニトリル、プロピオニトリル、メトキシプロピオニトリルなどのニトリル類；エチレングリコールサルファイトなどの亜硫酸エステル類；などが挙げられ、これらは２種以上混合して用いることもできる。なお、より良好な特性の電池とするためには、エチレンカーボネートと鎖状カーボネートの混合溶媒など、高い導電率を得ることができる組み合わせで用いることが望ましい。また、これらの非水電解液に充放電サイクル特性の改善、高温貯蔵性や過充電防止などの安全性を向上させる目的で、無水酸、スルホン酸エステル、ジニトリル、ビニレンカーボネート類、１，３−プロパンサルトン、ジフェニルジスルフィド、シクロヘキシルベンゼン、ビフェニル、フルオロベンゼン、ｔ−ブチルベンゼンなどの添加剤（これらの誘導体も含む）を適宜加えることもできる。
【００５１】
このリチウム塩の非水電解液中の濃度は、０．５〜１．５ｍｏｌ／ｌとすることが好ましく、０．９〜１．２５ｍｏｌ／ｌとすることがより好ましい。
【００５２】
また、前記の非水電解液に公知のポリマーなどのゲル化剤を添加してゲル状としたもの（ゲル状電解質）を、本発明のリチウムイオン二次電池に使用してもよい。
【００５３】
本発明のリチウムイオン二次電池においては、図１および図２に示すように、端子２１を、外装缶１０の幅広面１１１の中央部に相当する箇所に配置することが好ましい。端子の設置部は、その周囲よりも強度が小さくなる。よって、電池の幅方向の両端から荷重がかかった際には、通常、端子の設置部が折れ曲がりの起点となり、正極および負極の集電タブを配置した箇所の近傍が折れ曲がりの起点となることを抑制できることから、リチウムイオン二次電池の安全性向上効果を、より良好に確保することが可能となる。
【００５４】
本発明のリチウムイオン二次電池の電池ケースには、電池ケースの圧力が閾値よりも大きくなった場合に開裂する開裂溝や開裂ベントを設けることが好ましく、この場合には、リチウムイオン二次電池の安全性が更に向上する。
【００５５】
図１に示すリチウムイオン二次電池１では、電池ケース１０の圧力が閾値よりも大きくなった場合に開裂する開裂溝１２が、外装缶１１の側面部に設けられているが、このように、本発明のリチウムイオン二次電池では、前記開裂溝を外装缶の側面部に設けることがより好ましい。
【００５６】
従来のリチウムイオン二次電池では、蓋体に開裂ベントを設けたものが多いが、開裂ベントを設けた部分は、その周囲よりも強度が小さくなるため、電池の幅方向の両端から荷重がかかった際に、幅方向の中央部ではなく、開裂ベントの形成部で折れ曲がる虞があり、この場合には、正極および負極の集電タブの配置を前記のように調整することによる安全性向上効果が小さくなる虞がある。
【００５７】
これに対し、前記開裂溝を外装缶の側面部に設けた場合には、電池の幅方向の両端から荷重がかかったときに折れ曲がる際の起点を、より強度の小さな端子設置部の配置によって制御できることから、正極および負極の集電タブの配置を前記のように調整することによる安全性向上効果を、より良好に確保することが可能となる。
【００５８】
外装缶の側面部における開裂溝は、幅広面側からの側面視における対角線に交差するように設けることが好ましい。電池ケースの内圧が上昇した際には、幅広面側からの側面視における対角線に相当する箇所の近傍が稜線となり、この稜線に沿って側面部の側壁に特に大きな応力がかかる。そこで、電池の急激な内圧上昇によって膨れが生じた場合に特に大きな応力がかかる部分である前記対角線に交差するように開裂溝を設けることで、開裂溝が開裂する閾値を可及的に下げ、開裂溝の作動速度を高めて、その安全性をより高めることが可能となる。
【００５９】
開裂溝の形状は、直線状としてもよく、曲線状としてもよいが、曲線状とすることがより好ましく、この場合には、直線状とする場合に比べて狭い領域で溝の全長をより長くすることができるため、開裂時に開口部分の面積をより大きくすることができ、電池内部のガスなどを、より効率的に外部へ排出することができるようになる。
【００６０】
また、開裂溝を曲線状とする際には、円弧状や楕円弧状としてもよく、図１に示すようにＳ字状としても構わないが、幅広面側からの側面視における対角線上に変曲点が位置するＳ字状とすることが特に好ましく、この場合には、開裂時の開口面積を更に大きくすることができ、また、開裂溝の開裂による外装缶の側壁で構成される半円状の舌部によって、非水電解質の電池外への流出も抑制することができる。
【００６１】
他方、本発明のリチウムイオン二次電池では、蓋体に開裂ベントを設けることもできる。図６に、開裂ベントを蓋体に形成した本発明のリチウムイオン二次電池を模式的に表す縦断面図を示す。この図６に示すように、リチウムイオン二次電池１の蓋体２０に開裂ベント２６を設ける場合には、外装缶１１の幅広面の幅方向における正極の集電タブ５１および負極の集電タブ５２が配置されている側（図中左側）の反対側に相当する箇所に配置することが好ましい。
【００６２】
前記の通り、開裂ベントの形成部は、その周囲に比べて強度が小さくなるため、電池の幅方向の両端から荷重がかかった際に、折れ曲がりの起点となる虞がある。よって、開裂ベントの形成部を、外装缶の幅広面の幅方向の中央部を中心とした両側のうち、正極および負極の集電タブを配置した側とは反対側に相当する箇所とすることで、正極および負極の集電タブを配置した箇所の近傍が折れ曲がりの起点となることを防止して、リチウムイオン二次電池の安全性をより良好に高めることが可能となる。
【００６３】
なお、蓋体に係る電解液注入口は、封止部材を挿入して溶接することから、端子の設置部や開裂ベントの形成部に比べると、その強度をある程度高くすることができるため、電池の幅方向の両端から荷重がかかったときに折れ曲がる際の起点となり難い。よって、電解液注入口を蓋体に形成する際には、外装缶の幅広面の幅方向の中央部を中心とした両側のうち、正極および負極の集電タブを配置した側としてもよく、その反対側としてもよいが、正極および負極の集電タブを配置した側とする場合には、図６に示すように、正極の集電タブと負極の集電タブとの間に相当する箇所に形成することが、より好ましい。
【００６４】
本発明のリチウムイオン二次電池は、従来から知られているリチウムイオン二次電池が適用されている各種用途と同じ用途に用いることができる。
【実施例】
【００６５】
以下、実施例に基づいて本発明を詳細に述べる。ただし、下記実施例は、本発明を制限するものではない。
【００６６】
実施例１
＜正極の作製＞
正極活物質であるＬｉＣｏＯ２：１００質量部と、バインダであるＰＶＤＦを１０質量％の濃度で含むＮＭＰ溶液：２０質量部と、導電助剤である人造黒鉛：１質量部およびケッチェンブラック：１質量部とを、プラネタリーミキサーを用いて混練し、更にＮＭＰを加えて粘度を調節して、正極合剤含有スラリーを調製した。
【００６７】
前記の正極合剤含有スラリーを、厚みが１５μｍのアルミニウム箔（正極集電体）の両面に塗布した後、１２０℃で１２時間の真空乾燥を行って、アルミニウム箔の両面に正極合剤層を形成した。その後、カレンダー処理を行って、正極合剤層の厚みおよび密度を調節し、アルミニウム箔の露出部に、幅３ｍｍ、厚み１００μｍのアルミニウム製の集電タブを溶接して、長さ３７５ｍｍ、幅４３ｍｍの帯状の正極を作製した。得られた正極における正極合剤層は、片面あたりの厚みが５５μｍであった。
【００６８】
＜負極の作製＞
負極活物質である数平均粒子径が１０μｍの天然黒鉛：９７．５質量部と、バインダであるＳＢＲ：１．５質量部と、増粘剤であるＣＭＣ：１質量部とに、水を加えて混合し、負極合剤含有ペーストを調製した。この負極合剤含有ペーストを厚みが８μｍの銅箔の両面に塗布した後、１２０℃で１２時間の真空乾燥を行って、銅箔の両面に負極合剤層を形成した。その後、カレンダー処理を行って、負極合剤層の厚みおよび密度を調節し、銅箔の露出部に、幅３ｍｍ、厚み１００μｍのニッケル製の集電タブを溶接して、長さ３８０ｍｍ、幅４４ｍｍの帯状の負極を作製した。得られた負極における負極合剤層は、片面あたりの厚みが６５μｍであった。
【００６９】
＜非水電解液の調製＞
エチレンカーボネートとメチルエチルカーボネートとジエチルカーボネートとの容積比２：３：１の混合溶媒に、ＬｉＰＦ６を１ｍｏｌ／Ｌの濃度で溶解させて、非水電解液を調製した。
【００７０】
＜電池の組み立て＞  
前記帯状の正極と前記帯状の負極とを、厚みが１６μｍの微孔性ポリエチレンセパレータ（空孔率：４１％）を介して重ね、渦巻状に巻回した後、扁平状になるように加圧して扁平状巻回電極体とし、この巻回電極体をＰＰ製の絶縁テープで固定した。この扁平状巻回電極体は、幅が３３ｍｍで、厚みが４ｍｍであった。また、この扁平状巻回電極体では、図５に示すように、正極の集電タブ５１と負極の集電タブ５２とを、これらの電極の、扁平状巻回電極体の巻回中心側の１周目に相当する箇所に配置し、正極の集電タブ５１と負極の集電タブとの間の距離（外装缶の幅広面の幅方向に平行な方向の距離。図５中Ｄの長さ。）を３ｍｍとした。
【００７１】
外寸が厚み４．０ｍｍ、幅３４ｍｍ、高さ５０ｍｍのアルミニウム合金製の角筒形の外装缶（図５に示す幅広面１１１の幅Ｂが、幅狭面１１２の幅Ａの８．５倍）に前記巻回電極体を挿入し、正負極の集電タブの溶接を行うと共に、アルミニウム合金製の蓋板を外装缶の開口端部に溶接した。その後、蓋板に設けた電解液注入口から前記非水電解液を注入し、１時間静置した後注入口を封止して、図１に示す外観で、図２および図５に示す構造の角形のリチウムイオン二次電池を作製した。
【００７２】
実施例１のリチウムイオン二次電池では、外装缶の幅広面の幅方向の中央部と、それにより近い負極の集電タブとの距離（図５中Ｃの長さ）を、４ｍｍ（幅狭面１１２の幅Ａの１倍）とした。また、実施例１のリチウムイオン二次電池には、外装缶の幅広面にＳ字状の開裂溝を、幅広面側からの側面視における対角線にＳ字の変曲点で交差するように設けた。
【００７３】
実施例２
図３に示すように、正極の集電タブ５１を外周側の１周目に相当する箇所に配置し、負極の集電タブ５２を巻回中心側の１周目に相当する箇所に配置した以外は、実施例１と同様にして扁平状巻回電極体を作製した。なお、この扁平状巻回電極体における正極の集電タブ５１と負極の集電タブとの間の距離（外装缶の幅広面の幅方向に平行な方向の距離。図３中Ｄの長さ。）は、３ｍｍとした。
【００７４】
そして、前記の扁平状巻回電極体を用いた以外は、実施例１と同様にして角形のリチウムイオン二次電池を作製した。実施例２のリチウムイオン二次電池では、外装缶の幅広面の幅方向の中央部と、それにより近い負極の集電タブとの距離（図３中Ｃの長さ）を、４ｍｍ（幅狭面１１２の幅Ａの１倍）とした。
【００７５】
比較例１
外装缶の幅広面の幅方向の中央部と、負極の集電タブとの距離（図３中Ｃの長さ）が０ｍｍ（幅狭面１１２の幅Ａの０倍）となるようにした以外は、実施例２と同様にして扁平状巻回電極体を作製し、この扁平状巻回電極体を用いた以外は実施例２と同様にして角形のリチウムイオン二次電池を作製した。
【００７６】
実施例および比較例のリチウムイオン二次電池について、０．２Ｃの電流値で４．２Ｖまで定電流充電し、続いて４．２Ｖの電圧で電流値が０．０５Ｃになるまで定電圧充電し、その後に３．０Ｖの電流値で放電して初期容量を求めたところ、いずれのリチウムイオン二次電池も、８００ｍＡｈであった。
【００７７】
また、実施例および比較例のリチウムイオン二次電池について、前記と同じ条件で定電流充電および定電圧充電を行った後に、電池の外部温度を測定しつつ、図４に示すように、外装缶の両方の幅狭面に押し潰すための平らな面が接触するようにして、圧力が１３ｋＮに達するまで電池を押し潰し、最大の力が得られ次第、圧力の負荷を停止した。そして、その際の電池の熱暴走の有無を確認した。
【００７８】
その結果、実施例１、２のリチウムイオン二次電池では、折り曲げから１分後の外部温度が１３０℃以下で熱暴走の発生が抑制されていたのに対し、比較例１の電池では熱暴走が確認された。
【符号の説明】
【００７９】
１    リチウムイオン二次電池
１０    電池ケース
１１    外装缶
２０    蓋体
３０    扁平状巻回電極体
３１    正極
３２    負極
３３    セパレータ
５１    正極の集電タブ
５２    負極の集電タブ
１１１    外装缶の幅広面
１１２    外装缶の他の面（幅狭面）
【図１】
2015046243.tif 000003
【図２】
2015046243.tif 000004
【図３】
2015046243.tif 000005
【図４】
2015046243.tif 000006
【図５】
2015046243.tif 000007
【図６】
2015046243.tif 000008